(57)【特許請求の範囲】
【請求項１】
（Ａ）成分：芳香族ビニル単量体単位６０〜７０重量％、不飽和ジカルボン酸イミド誘導体単位３０〜４０重量％、及びこれらと共重合可能なビニル単量体（但しシアン化ビニル単量体を除く）単位０〜１０重量％からなるマレイミド系共重合体１０〜５０重量部、
（Ｂ）成分：芳香族ビニル単量体単位７５〜８０重量％、シアン化ビニル単量体単位２０〜２５重量％、及びこれらと共重合可能なビニル単量体単位０〜５重量％からなるビニル系共重合体４０〜８０重量部、
（Ｃ）成分：ゴム状重合体４０〜６０重量部に、芳香族ビニル単量体７５〜８０重量％、シアン化ビニル単量体２０〜２５重量％及びこれらと共重合可能なビニル単量体０〜５重量％からなる単量体混合物６０〜４０重量部をグラフト重合させ、かつ重量平均ゴム粒径が０．２〜０．３μの範囲で、グラフト率が３０〜４０％の範囲であり、未グラフトコポリマーの重量平均分子量が６〜１２万であるグラフト共重合体５〜３０重量部、及び
（Ｄ）成分：ガラス繊維５〜３０重量部よりなる組成物で、かつ（Ｄ）成分を除く前記３成分の混合物のメルトフローレート（ＭＦＲ）が２０〜８０ｇ／１０分の範囲にあることを特徴とするガラス繊維強化熱可塑性樹脂組成物。
【請求項２】
請求項１記載のガラス繊維強化熱可塑性樹脂組成物を成形し、タッピングしてなる該樹脂組成物の成形品。
【発明の詳細な説明】
【０００１】
【産業上の利用分野】
本発明は、耐熱性、剛性、タッピング性、及び成形性に優れたガラス繊維強化熱可塑性樹脂組成物に関する。このガラス繊維強化熱可塑性樹脂組成物は電気・電子部品、自動車内装部品特に、インストルメントパネルの芯材に好適である。
【０００２】
【従来の技術】
従来から、マレイミド系共重合体とＡＢＳ樹脂との樹脂組成物は知られている（特開昭５７ー１２５２４１）。この樹脂組成物は耐熱性とタッピング性、衝撃強度、成形性に優れているものの、剛性が低いという欠点を持っている。この欠点を改良する目的で、マレイミド系共重合体とＡＢＳ樹脂との樹脂組成物にガラス繊維をブレンドした樹脂組成物も知られている（特開昭６０−４７０４９）。
【０００３】
しかしながら、このガラス繊維をブレンドした樹脂組成物は耐熱性、剛性、衝撃性は充分高いものの、タッピング強度と流動性をともに高くすることが出来ないという問題点があった。例えば、マレイミド系共重合体の分子量及び／又はＡＢＳ樹脂の分子量を低くする事で流動性を高くする事はできるが、タッピング強度が低くなり、ネジによるセルフタッピングが出来なくなり、成形品の組立が困難になる。また、マレイミド系共重合体及び／又はＡＢＳ樹脂の分子量を高くするか、ＡＢＳ樹脂の配合量を増やせば、タッピング強度は充分高くなるが、成形性が低下してしまい、射出成形時にショートショット等の不良現象が起こる。
【０００４】
熱可塑性樹脂組成物が、耐熱性、剛性を損なうことなく、優れた流動性、タッピング強度を有するということは極めて重要な特性である。流動性が高いと、射出成形が容易で複雑な構造であっても、不良なく成形する事ができ成形性が良好となる。また、タッピング強度が高いと、タッピングネジを用いた２次加工時の成形品組立が容易になり、タッピング性が優れていることになる。
【０００５】
【発明が解決しようする問題点】
上記で述べたとおりガラス繊維強化されたマレイミド系樹脂組成物において、耐熱性、剛性、タッピング性、成形性のいずれも優れた特性を有するガラス繊維強化熱可塑性樹脂組成物は得られておらず、これらの性質を兼備した該樹脂組成物が強く望まれている。本発明の目的は、これらの問題点を解決しガラス繊維強化されたマレイミド系樹脂組成物の耐熱性、剛性、衝撃強度を損なうことなく、優れた成形性とタッピング強度を付与することにある。
【０００６】
【問題点を解決する為の手段】
すなわち、本発明者らは鋭意検討を重ねた結果、特定の組成のマレイミド系共重合体（Ａ）成分、特定の組成のビニル系共重合体（Ｂ）成分、特定の組成、ゴム粒径、グラフト率、及び未グラフト平均分子量を持つグラフト共重合体（Ｃ）成分、並びにガラス繊維（Ｄ）成分を選択し、しかもこれらの各成分の配合比を特定の範囲に規定し、かつ（Ｄ）成分を除いた（Ａ）〜（Ｃ）の３成分のメルトフローレート（以下、ＭＦＲと称する）が特定の範囲になる場合に、極めて優れた耐熱性、剛性、タッピング強度及び成形性を有したガラス繊維強化熱可塑性樹脂組成物を得ることができ、本発明の目的を達成することができる事を見いだしたものである。
【０００７】
すなち、本発明は、（Ａ）成分：芳香族ビニル単量体単位６０〜７０重量％、不飽和ジカルボン酸イミド誘導体単位３０〜４０重量％、及びこれらと共重合可能なビニル単量体（但しシアン化ビニル単量体を除く）単位０〜１０重量％からなるマレイミド系共重合体１０〜５０重量部、（Ｂ）成分：芳香族ビニル単量体単位７５〜８０重量％、シアン化ビニル単量体単位２０〜２５重量％、及びこれらと共重合可能なビニル単量体単位０〜５重量％からなるビニル系共重合体４０〜８０重量部、
（Ｃ）成分：ブタジエン重合体、ブタジエンと共重合可能なビニル単量体との共重合体、エチレン−プロピレン共重合体、エチレン−プロピレン−ジエン共重合体、及びアクリル酸エステル重合体、アクリル酸エステルと共重合可能なビニル単量体との共重合体から選ばれるゴム状重合体４０〜６０重量部に、芳香族ビニル単量体７５〜８０重量％、シアン化ビニル単量体２０〜２５重量％及びこれらと共重合可能なビニル単量体０〜５重量％からなる単量体混合物６０〜４０重量部をグラフト重合させ、かつ重量平均ゴム粒径が０．２〜０．３μの範囲で、グラフト率が３０〜４０％の範囲であり、未グラフトコポリマーの重量平均分子量が６〜１２万であるグラフト共重合体５〜３０重量部、及び
（Ｄ）成分：ガラス繊維５〜３０重量部よりなる組成物で、かつ（Ｄ）成分を除く前記３成分の混合物のＭＦＲが２０〜８０ｇ／１０分の範囲にあるガラス繊維強化熱可塑性樹脂組成物から成るものである。
【０００８】
本発明のガラス繊維強化熱可塑性樹脂組成物に含まれる（Ａ）成分のマレイミド系共重合体について説明する。
（Ａ）成分を製造するにあたって、第１の製法としては、芳香族ビニル単量体、不飽和ジカルボン酸イミド誘導体、及びこれらと共重合可能なビニル単量体混合物を共重合させる方法、第２の製法としては、芳香族ビニル単量体、不飽和ジカルボン酸無水物単量体及びこれらと共重合可能なビニル単量体混合物を共重合させた後、この共重合体中の不飽和ジカルボン酸無水物基をアンモニア、及び／又は第１級アミンと反応させてイミド基に変換させる方法が挙げられ、いずれの方法によってもマレイミド系共重合体を得ることができる。
【０００９】
（Ａ）成分を構成する芳香族ビニル単量体としては、スチレン、α−メチルスチレン、ビニルトルエン、ｔ−ブチルスチレン、クロルスチレン等のスチレン系単量体及びその置換単量体が挙げられ、これらの中でスチレンが特に好ましい。
【００１０】
不飽和ジカルボン酸イミド誘導体としては、マレイミド、Ｎ−メチルマレイミド、Ｎ−エチルマレイミド、Ｎーシクロヘキシルマレイミド、Ｎ−フェニルマレイミド、Ｎ−ナフチルマレイミド等が挙げられる。これらの中でＮ−フェニルママレイミドが好ましい。
【００１１】
不飽和ジカルボン酸無水物単量体としては、マレイン酸、イタコン酸、シトラコン酸、アコニット酸等の無水物が挙げられ、これらの中でマレイン酸無水物が特に好ましい。
【００１２】
これらと共重合可能なビニル単量体としては、メチルアクリル酸エステル、エチルアクリル酸エステル、ブチルアクリル酸エステル等のアクリル酸エステル単量体，メチルメタクリル酸エステル、エチルメタクリル酸エステル等のメタクリル酸エステル単量体、アクリル酸、メタクリル酸等のビニルカルボン酸単量体、アクリル酸アミド、メタクリル酸アミド、及びＮ−ビニルカルバゾ−ル等が挙げられる。これらの中でアクリル酸エステル、メタクリル酸エステル、アクリル酸、メタクリル酸等の単量体が特に好ましい。また、第１の製法では上記の不飽和ジカルボン酸無水物単量体が挙げられる。第２の製法では不飽和ジカルボン酸無水物単量体を用いるが、イミド基へ転換されずに残った不飽和ジカルボン酸無水物基を共重合体中に導入することができる。
【００１３】
（Ａ）成分を製造する第１の製法の場合は、塊状−懸濁重合、溶液重合、塊状重合を、第２の製法の場合は、懸濁重合、乳化重合、溶液重合、塊状重合等公知の重合方法を用いることができる。
【００１４】
第２の製法で、マレイミド系共重合体を得るためのイミド化反応に用いるアンモニアや第１級アミンは、無水又は水溶液のいずれの状態でもあってもよい。第１級アミンの例としてメチルアミン、エチルアミン、シクロヘキシルアミン等のアルキルアミン、アニリン、トルイジン、ナフチルアミン等の芳香族アミンが挙げられる。これらの中で特にアニリンが好ましい。
【００１５】
イミド化反応は溶液状態又は懸濁状態で行う場合は通常の反応容器、例えばオートクレーブ等を用いるのが好ましく、塊状溶融状態で行う場合には、脱揮装置の付いた押出機を用いてもよい。
【００１６】
イミド化反応の温度は約８０〜３５０℃であり、好ましくは１００〜３００℃である。８０℃未満の場合には反応速度が遅く、反応に長時間を要して実用的でない。一方３５０℃を越える場合には重合体の熱分解による物性低下をきたす。イミド化反応時に触媒を用いてもよく、その場合は第３級アミン、例えばトリエチルアミン等が好ましく用いられる。
【００１７】
（Ａ）成分に用いられる芳香族ビニル単量体単位は６０〜７０重量％であり、好ましくは６２〜６９重量％である。芳香族ビニル単量体単位が６０重量％未満では、マレイミド系共重合体の特徴である成形性が失われ、樹脂組成物の成形性が低下する。また不飽和ジカルボン酸イミド誘導体単位は３０〜４０重量％であり、好ましくは３１〜３８重量％である。３０重量％未満で（Ｂ）成分及び（Ｃ）成分との相容性が低下し、またガラス繊維との親和性も不充分となりタッピング強度が低下し、また耐熱性も低下する。一方不飽和ジカルボン酸イミド誘導体単位が、４０重量％を越えると樹脂組成物が脆くなり、成形性も著しく悪くなる。また、これらと共重合可能なビニル単量体単位は０〜１５重量％であり、１５重量％を越えると（Ｂ）成分及び（Ｃ）成分との相容性が低下し、タッピング強度が低下する。
【００１８】
（Ａ）成分のマレイミド系共重合体は、ゴム状重合体の存在下で行ってもよく、ゴム状重合体は０〜３０重量％が好ましい。ゴム状重合体の量が３０重量％を超えると耐熱性、成形性が損なわれる。
なお、ゴム状重合体はブタジエン重合体、ブタジエンと共重合可能なビニル単量体との共重合体、エチレン−プロピレン共重合体、エチレン−プロピレン−ジエン共重合体、及びアクリル酸エステル重合体、アクリル酸エステルと共重合可能なビニル単量体との共重合体等を用いるとができる。
【００１９】
次に、（Ｂ）成分のビニル系共重合体について説明する。
（Ｂ）成分において用いられる芳香族ビニル単量体としては、スチレン、α−メチルスチレン、ビニルトルエン、クロルスチレン等のスチレン系単量体、及びその置換単量体が挙げられ、特にスチレンが好ましい。
【００２０】
シアン化ビニル単量体としては、アクリロニトリル、メタクリロニトリル、αークロルアクリロニトリル等があり、特にアクリロニトリルが好ましい。
【００２１】
これらと共重合可能なビニル単量体としては、メチルアクリル酸エステル、エチルアクリル酸エステル、ブチルアクリル酸エステル等のアクリル酸エステル単量体、メチルメタクリル酸エステル、エチルメタクリル酸エステル等のメタクリル酸エステル単量体、アクリル酸、メタクリル酸等のピニルカルボン酸単量体、アクリル酸アミド、メタクリル酸アミド、及びＮ−ビニルカルバゾ−ル等が挙げられる。これらの中でアクリル酸エステル、及びメタクリル酸エステル、アクリル酸、メタクリル酸等の単量体が特に好ましい。
【００２２】
（Ｂ）成分も通常の重合方法で製造でき、例えば懸濁重合、溶液重合、乳化重合のどの重合方法でもよい。
【００２３】
（Ｂ）成分中の芳香族ビニル単量体単位は７５〜８０重量％であり、特に７６〜７９重量％が望ましい。７５重量％未満では成形性が低下し、８０重量％を超えると成形品が脆くなり、タッピング強度が低下する。
シアン化ビニル単量体単位は２０〜２５重量％であり、特に２１〜２４重量％が好ましい。２０重量％未満では（Ａ）成分及び（Ｃ）成分との相溶性が低下してタッピング強度が低下し、２５重量％を越えると成形性が低下する。
【００２４】
次に、本発明の（Ｃ）成分のグラフト重合体について説明する。
（Ｃ）成分に使用されるゴム状重合体はブタジエン重合体、ブタジエンと共重合可能なビニル単量体との共重合体、エチレン−プロピレン共重合体、エチレン−プロピレン−ジエン共重合体、及びアクリル酸エステル重合体、アクリル酸エステルと共重合可能なビニル単量体との共重合体等が挙げられる。
【００２５】
（Ｃ）成分に用いられる芳香族ビニル単量体はスチレン、α−メチルスチレン、ビニルトルエン、クロルスチレン等のスチレン系単量体、及びその置換単量体が挙げられ、特にスチレンが好ましい。
【００２６】
シアン化ビニル単量体としては、アクリロニトリル、メタクリロニトリル、αークロルアクリロニトリル等があり、特にアクリロニトリルが好ましい。
【００２７】
また、これらと共重合可能なビニル単量体としては、メチルアクリル酸エステル、エチルアクリル酸エステル、ブチルアクリル酸エステル等のアクリル酸エステル単量体，メチルメタクリル酸エステル、エチルメタクリル酸エステル等のメタクリル酸エステル単量体、アクリル酸、メタクリル酸等のビニルカルボン酸単量体、アクリル酸アミド、メタクリル酸アミド、及びＮ−ビニルカルバゾ−ル等が挙げられる。これらの中でアクリル酸エステル、メタクリル酸エステル、アクリル酸、メタクリル酸等の単量体が特に好ましい。
【００２８】
このグラフト重合体の製造に当たっては、一般に公知のいずれの重合技術も採用可能であって、例えば懸濁重合、乳化重合の如き水性不均一重合、塊状重合、溶液重合及び生成重合体の貧溶媒中での沈殿不均一重合、並びにこれらの組合せ等が挙げられる。
【００２９】
ゴム粒径は、重量平均粒径で０．２〜０．３μの範囲にあり、それ以外の範囲ではタッピング強度が低下する。また、グラフト率は３０〜４０％で、グラフト率が３０％未満ではタッピング強度が低下し、グラフト率が４０％以上では流動性が低下する問題がある。更に未グラフトコポリマーの重量平均分子量は６〜１２万であり、６万未満ではタッピング強度が低下し、１２万を超えると流動性が低下する。
【００３０】
（Ｃ）成分は、ゴム状重合体４０〜６０重量部存在下に、芳香族ビニル単量体７５〜８０重量％、シアン化ビニル単量体２０〜２５重量％及びこれらと共重合可能なビニル単量体０〜１５重量％からなる単量体混合物６０〜４０重量部をグラフト重合させたものである。
好ましくは、ゴム状重合体４５〜５５重量部存在下に、芳香族ビニル単量体７６〜７９重量％、シアン化ビニル単量体２１〜２４重量％及びこれらと共重合可能なビニル単量体０〜１０重量％からなる単量体混合物４５〜５５重量部をグラフト重合させたものである。
芳香族ビニル単量体が７５重量％未満では成形性が低下し、８０重量％を越えると耐熱性が低下する。また、シアン化ビニル単量体が２０重量％未満ではタッピング強度が低下し、２５重量％を越えると成形性が低下する。またこれらと共重合可能なビニル単量体が１５重量％を越えると（Ａ）成分及び（Ｂ）成分との相溶性が低下し、タッピング強度が低下する。さらにゴム状重合体が４０重量部未満ではタッピング強度が低下し、６０重量部を超えると成形性が低下する。
【００３１】
次に、（Ｄ）成分のガラス繊維について説明する。
通常ガラス繊維強化組成物はガラス繊維の形状、表面処理状態によって物性が大きく変動する。本発明のガラス繊維強化熱可塑性樹脂組成物においても、ガラス繊維の繊維長は０．３ｍｍ以上が好ましく、又アミノシラン、エポキシシラン等のシラン系カップリング剤やチタン系カップリング剤等で処理したガラス繊維を使用することができる。
【００３２】
ガラス繊維含有量は５〜３０重量部であり更に好ましくは１０〜２０重量部である。ガラス繊維が５重量部未満の場合は得られる成形品の剛性及び寸法安定性が十分に改良されず、３０重量部を越えると成形性が劣り、特に射出成形等が難しくなる。
【００３３】
本発明のガラス繊維強化熱可塑性樹脂組成物における（Ａ）成分、（Ｂ）成分、（Ｃ）成分、及び（Ｄ）成分の配合比は、（Ａ）成分１０〜５０重量部、（Ｂ）成分４０〜８０重量部、（Ｃ）成分５〜３０重量部、（Ｄ）成分５〜３０重量部である。更に、（Ａ）成分１５〜４５重量部、（Ｂ）成分４５〜６５重量部、（Ｃ）成分１０〜２５重量部、（Ｄ）成分１０〜２５重量部が好ましい。
（Ａ）成分が１０重量部未満では耐熱性が充分でなく、５０重量部を超えると成形性が低下する。（Ｂ）成分は４０重量部未満では成形性が充分でなく、８０重量部を超えるとタッピング強度が低下する。（Ｃ）成分が５重量部未満ではタッピング強度が充分でなく、３０重量部を超えると成形性が低下する。（Ｄ）成分が５重量部未満では耐熱性が充分でなく、３０重量部を超えると成形性が低下する。
【００３４】
本発明のガラス繊維強化熱可塑性樹脂組成物においては、（Ａ）〜（Ｃ）各成分の単量体単位及び誘導体単位の比、並びに（Ａ）〜（Ｄ）各成分の配合量比だけでは、耐熱性、剛性、成形性、タッピング強度のバランスを良好にする事はできない。タッピング強度は各成分中の単量体単位及び誘導体単位の比と各成分の配合量比のバランスで微妙に変化してしまうので、（Ａ）成分と（Ｂ）成分と（Ｃ）成分の組成物のＭＦＲが２０〜８０g/10分の範囲にあって初めて、耐熱性、剛性、成形性、タッピング強度を高くする事が出来る。（Ａ）〜（Ｃ）成分の３成分のＭＦＲが２０g/10分未満ではタッピング強度は高いが、成形性が充分でなく、ＭＦＲが８０g/10分を超えると、成形性は良いが、タッピング強度が低くなり、ともに規定の範囲を逸脱すると好ましくない。
【００３５】
なお、本発明におけるＭＦＲは、ＡＳＴＭ  Ｄ−６８７４に基づき、測定温度２６５℃、荷重１０kg、時間１０分の条件で測定した値である。
（Ａ）成分、（Ｂ）成分及び（Ｃ）成分からなる組成物のＭＦＲは、各成分の単量体単位及び誘導体単位の比、重合度及び各成分の配合量比により調整することができる。一般に（Ａ）成分及び（Ｃ）成分が増加するとＭＦＲは小さくなり、（Ｂ）成分が増加するとＭＦＲは大きくなる。しかし、同一の重合度でも（Ａ）成分のイミド含有量が多くなるとＭＦＲは小さくなり、又同一のイミド含有量でも重合度が大きくなるとＭＦＲは小さくなる。（Ｂ）成分及び（Ｃ）成分においても各成分の配合比が同じでも重合度が大ききなるとＭＦＲは小さくなる。また（Ｃ）成分においては、一般にゴム状重合体が多くなると、ＭＦＲは小さくなる傾向にある。
【００３６】
本発明のガラス繊維強化熱可塑性樹脂組成物は、高含量の不飽和ジカルボン酸イミド誘導体を有するマレイミド系共重合体を必須成分とした熱可塑性樹脂とガラス繊維を含有したものであるが、その混合法は特に制限がなく、公知の手段を使用する事が出来る。その手段として例えばバンバリ−ミキサ−、タンブラ−ミキサ−、混合ロ−ル、１軸又は２軸押出機等が挙げられる。混合形態としては通常の溶触混合、マスタ−ペレット等を用いる多段階溶融混練、溶液中でのブレンドより組成物を得る方法がある。
【００３７】
また、本発明のガラス繊維強化熱可塑性樹脂組成物には、更に酸化防止剤、紫外線吸収材、難燃剤、可塑剤、滑剤、着色剤及びタルク、シリカ、クレー、マイカ、炭酸カルシウム等の充填剤を添加する事も可能である。
【００３８】
更に、本発明のガラス繊維強化熱可塑性樹脂組成物は均衡して優れた耐熱性、耐衝撃性、タッピング強度、成形性（流動性）を有しているので、複雑な構造であっても不良なく成形品を得ることができ、またタッピング強度が高いので、該樹脂組成物の成形品はタッピングネジを用いた成形品組立が容易になる。
従って、タッピングネジを用いて二次加工する自動車部品のドア芯材、インパネコア、スポイラー、ピラーサンルーフフレーム、デフロスターグリル、ランプハウジング等や、電気・電子機器部品、工業用機械部品等に好適である。
【００３９】
以下、本発明を更に実施例により説明するが、本発明はその主旨を越えない限り、以下の実施例に限定されるものではない。なお、実施例中の部、％はいずれも特にことわらない限り重量基準である。
【００４０】
【実施例】
実験例（１）（Ａ）成分の製造
撹拌機を備えたオートクレーブ中にスチレン７５部、メチルエチルケトン１００部を仕込み、系内を窒素ガスで置換した後温度を８５℃に昇温し、無水マレイン酸２５部とベンゾイルパ−オキサイド０．１５部をメチルエチルケトン２００部に溶解した溶液を８時間で連続的に添加した。添加後更に３時間温度を８５℃に保った。粘調な反応液の一部をサンプリングしてガスクロマトグラフィーにより未反応単量体の定量を行った結果、重合率はスチレン９５モル％、無水マレイン酸９８モル％であった。ここで得られた共重合体溶液に無水マレイン酸に対し当量のアニリン２３．３部、トリエチルアミン０．３部を加え１４０℃で７時間反応させた。反応溶液にメチルエチルケトン２００部を加え、室温まで冷却し、激しく撹拌したメタノ−ル１５００部に注ぎ、析出、濾別、乾燥しイミド化重合体を得た。Ｃ−１３NMR 分析より酸無水物基のイミド基への転化率はほぼ１００モル％であった。このイミド化重合体は、不飽和ジカルボン酸イミド誘導体としてのＮ−フェニルマレイミド単位を３７．８重量％含む共重合体であり、これを重合体Ａ−１とした。なお、ゲルパーミエーションクロマトグラフイーを用い、ポリスチレンを標準分子量として求めた重量平均分子量は１5.２万であった。
【００４１】
実験例（２）（Ａ）成分の製造
実験例（１）と同様のオートクレーブ中にスチレン８０部、メチルエチルケトン１００部を仕組み、系内を窒素ガスで置換し、温度を８５℃に昇温した。無水マレイン酸２０部とベンゾイルパ−オキサイド０．０７５部及びアゾビスイソブチロニトリル０．０７５部をメチルエチルケトン２００部に溶解した溶液を８時間で連続的に添加した。これ以降は、アニリン量を１９部に替えた以外は実験例（１）と全く同じ操作を行った。重合率はスチレン９６モル％、無水マレイン酸９８モル％であった。酸無水物基のイミド基への転化率は実験例（１）と同様ほぼ１００モル％であった。このイミド化重合体は、不飽和ジカルボン酸イミド誘導体としてのＮ−フェニルマレイミド単位を３１．０重量％含む共重合体であり、これを重合体Ａ−２とした。なお、重合体Ａ−１と同様にして求めた重合体Ａ−２の重量平均分子量は１6.４万であった。
【００４２】
実験例（３）（Ａ）成分の製造
実験例（１）と同様のオートクレーブ中にスチレン６０部、メチルエチルケトン１００部を仕組み、系内を窒素ガスで置換し、温度を８５℃に昇温した。無水マレイン酸４０部とベンゾイルパ−オキサイド０．０７５部及びアゾビスイソブチロニトリル０．０７５部をメチルエチルケトン２００部に溶解した溶液を８時間で連続的に添加した。これ以降はアニリン量を３８部に替えた以外は実験例（１）と全く同じ操作を行った。重合率はスチレン９６モル％、無水マレイン酸９８モル％であった。酸無水物基のイミド基への転化率は実験例（１）と同様ほぼ１００モル％であった。このイミド化重合体は、不飽和ジカルボン酸イミド誘導体としてのＮ−フェニルマレイミド単位を５０．６重量％含む共重合体であり、これを重合体Ａ−３とした。なお、重合体Ａ−１と同様にして求めた重合体Ａ−３の重量平均分子量は１2.５万であった。
【００４３】
実験例（４）（Ｂ）成分の製法
撹拌機を備えたオートクレーブ中にスチレン７８部、アクリロニトリル２２部、ステアリン酸カリウム２．５部、ｔ−ドデシルメルカブタン０．５部及び水２５０部を７０℃に加熱し、これに過硫酸カリウム０．０５部を添加し重合を開始させた。重合開始から７時間後にさらに過硫酸カリウム０．０３部を添加し、温度を７５℃に昇温して３時間保ち重合を完結させた。重合率は９７モル％に達した。得られたラテックスを塩化カルシウムで凝固し、水洗、乾燥後、白色粉末の共重合体を得た。これを共重合体Ｂ−１とした。なお、ゲルパーミエーションクロマトグラフイーを用い、ポリスチレンを標準分子量として求めた重量平均分子量は１3.７万であった。
【００４４】
実験例（５）（Ｂ）成分の製法
スチレンを７０部、アクリロニトリルを３０部に替えた以外は実験例（４）と同様に重合、析出を行い、得られた共重合体をＢ−２とした。なお、重合体Ｂ−１と同様にして求めた重合体Ｂ−２の重量平均分子量は１3.５万であった。
【００４５】
実験例（６）（Ｂ）成分の製法
ｔ−ドデシルメルカブタン量を１．５部に替えた以外は実験例（４）と同様に重合、析出を行い、得られた共重合体をＢ−３とした。なお、重合体Ｂ−１と同様にして求めた重合体Ｂ−３の重量平均分子量は5.３万であった。
【００４６】
実験例（７）（Ｃ）成分の製法
ポリブタジエンラテックス１４３部（固形分３５％、ゴムの重量平均粒径０．２５μ、ゲル含率９０％）、ステアリン酸カリウム１部、ソジウムホルムアルデヒドスルホキシレ−ト０．１部、テトラソジウムエチレンジアミンテトラアセチックアシッド０．０３部、硫酸第一鉄０．００３部、及び水１５０部を５０℃に加熱し、これにスチレン７７％及びアクリロニトリル２３％よりなる単量体混合物５０部、ｔ−ドデシルメルカブタン０．２部、キユメンハイドロオキサイド０．１５部、を６時間で連続添加し、更に添加後６５℃に昇温し２時間重合した。重合率はガスクロマトグラフィ−分析により９７モル％に達した。得られたラテックスに酸化防止剤を添加した後、塩化カルシウムで凝固、水洗、乾燥後白色粉末としてグラフト共重合体を得た。これを重合体Ｃ−１とした。
【００４７】
次に、Ｃ−１のグラフト率と未グラフトコポリマーの分子量を測定する為に、Ｃ−１を規定量とり、メチルエチルケトン溶液に膨潤させて、遠心分離した。上澄み溶液中の未グラフトコポリマーのスチレンーアクリロニトリル共重合体の分子量をゲルパーミエイションクロマトグラフィーにて測定したところ、重量平均分子量は８万であった。また、遠心分離で沈降したゲル分（枝部がグラフトコポリマーで、幹部がポリブタジエンゴム）の組成をケルダール窒素定量分析と熱分解ガスクロマトグラフィーにより分析し、スチレンとアクリロニトリル量からグラフトコポリマー（枝部）の重量を測定した。また臭素付加法によりポリブタジエンゴム（幹部）を分析し、ポリブタジエンゴム（幹部）の重量を決定した。このように求められたグラフトコポリマー（枝部）の重量とポリブタジエンゴム（幹部）の重量から以下の一般式１よりグラフト率を求めたところグラフト率は３３％であった。
【００４８】
【数１】
0003880077.tif 000002
【００４９】
実験例８（Ｃ）成分の製造
実験例７のポリブタジエンラテックスをゴムの重量平均粒径０．１５μのものに変えた以外は、実験例７と同様に重合、析出を行ないグラフト共重合体Ｃ−２を得た。これの重合率をガスクロマトグラフィ−で、分析したとこ９８モル％であった。また、Ｃ−２のグラフト率は３４％で、未グラフトコポリマーのスチレン−アクリロニトリル共重合体の重量平均分子量は８万であった。なお、重量平均分子量は、共重合体Ａ及び重合体Ｂを測定したと同じゲルパーミエーションクロマトグラフイーを用い、ポリスチレンを標準分子量として求めた。
【００５０】
実施例１
実験例１で得られた重合体Ａ−１を３５部、実験例４で得られた重合体Ｂ−１を４５部、実験例７で得られたグラフト共重合体Ｃ−１を１０部と、ガラス繊維ＴＰ−８９（日本板硝子株式会社製、繊維径１３μ、繊維長３ｍｍ）１０部をタンブラーミキサーで混合後、ベント付き押出機で押出し、ペレット化した。このペレットを射出成形機で成形し、物性評価を行い、その結果を表ー１に示した。
【００５１】
実施例２〜４及び比較例１〜６
重合体Ａ−１〜Ａ−３、重合体Ｂ−１〜Ｂ−３、グラフト重合体Ｃ−１〜Ｃ−２、ガラス繊維ＴＰ−８９をそれぞれ表−１に記載の配合比でブレンドし、実施例１と同様にペレット化して、それぞれの物性を評価し、その結果を表ー１に示した。
【００５２】
【表１】
0003880077.tif 000003
【００５３】
なお、物性測定の試験方法は下記の方法で行った。
（１）熱変形温度：ＡＳＴＭ  Ｄ−６４８に準じ、１／４インチ厚み試験片を用い、荷重１８．６kg/cm2で測定した。
（２）アイゾット強度：ＡＳＴＭ−Ｄ２５６に準じ、１／４インチ厚みのノッチ付試験片を用いて測定した。
（３）ＭＦＲ：ＡＳＴＭ  Ｄ−６８７４に準じ、温度２６５℃、荷重１０ｋｇで測定した。
（４）タッピング強度：図ー１に示したボス部を有する成形品を、東芝機械製ＩＳ−５０ＥＰを使用し、設定温度２５０℃、金型温度５０℃、射出速度７０％、射出圧力は最低充填圧力＋５Kg/cm2のゲージ圧で射出成形した。次に、山外径５ｍｍ，谷外径４ｍｍのネジをトルクドライバーを使用し、５０回／分の回転数でボス成形品にねじ込み、破壊までの最大トルクを測定した。
【００５４】
表−１に示すとおり、本発明のガラス繊維強化熱可塑性樹脂組成物は耐熱、耐衝撃性、タッピング強度、成形性（流動性）において著しい向上が認められる。特に流動性が高くて、かつタッピング強度が極めて高いものであった。また、タッピング強度は従来衝撃強度の目安として評価されていたアイゾット強度とは全く相関性がないものでもあった。このように、本発明はガラス繊維強化されたマレイミド系樹脂組成物の耐熱性、剛性、衝撃強度を損なうことなく、優れた成形性とタッピング強度の付与を成した。
【００５５】
【発明の効果】
本発明のガラス繊維強化熱可塑性樹脂組成物は均衡して優れた耐熱性、耐衝撃性、タッピング強度、成形性（流動性）を有する。従って、本発明のガラス繊維強化熱可塑性樹脂組成物は耐熱性、剛性、寸法安定性、耐衝撃性、タッピング性、成形性の特性が要求される用途に使用される。例えば、自動車部品であるドア芯材、インパネコア、スポイラー、ピラーサンルーフフレーム、デフロスターグリル、ランプハウジング等や、電気・電子機器部品、工業用機械部品等に好適である。
【図面の簡単な説明】
【図１】（１）  ボス成形品の上面図を示す。
（２）  ボス成形品の側面図を示す。
（３）  ボス部Ａの概略断面図を示す。
【符号の簡単な説明】
ａ＝６０．０ｍｍ
ｂ＝６０．０ｍｍ
ｃ＝  ８．０ｍｍΦ
ｄ＝  ４．２ｍｍΦ
ｅ＝３０．０ｍｍ
ｆ＝  ３．０ｍｍ
【図１】
0003880077.tif 000004